(57)【要約】【解決手段】酸性基含有重合性単量体（ａ）と、水溶性の（メタ）アクリレート系重合性単量体（ｂ）と、水（ｃ）と、硬化剤（ｄ）と、分子内に、少なくとも３個の重合性基と、少なくとも６個の炭素原子が直鎖状又は環状に連続して結合した炭化水素基とを有する架橋性重合性単量体（ｅ）とを含有する。【効果】歯牙、特にエナメル質又は象牙質と、歯科用修復材、特にレジン材料との接着において、優れた接着力および接着耐久性を発現する歯科用接着剤組成物が提供される。本発明に係る歯科用接着剤組成物は、エッチング処理及びプライミング処理のいずれの前処理も行わなくても優れた接着力及び接着耐久性を発現するので、１ステップ型の歯科用接着剤組成物として好適に用いることができる。【選択図】なし【特許請求の範囲】
【請求項１】
酸性基含有重合性単量体（ａ）と、水溶性の（メタ）アクリレート系重合性単量体（ｂ）と、水（ｃ）と、硬化剤（ｄ）と、分子内に、少なくとも３個の重合性基と、少なくとも６個の炭素原子が直鎖状又は環状に連続して結合した炭化水素基とを有する架橋性重合性単量体（ｅ）とを含有する歯科用接着剤組成物。
【請求項２】
酸性基含有重合性単量体（ａ）１〜５０重量％と、水溶性の（メタ）アクリレート系重合性単量体（ｂ）１〜６０重量％と、水（ｃ）１〜５０重量％と、硬化剤（ｄ）０．０１〜１０重量％と、分子内に、少なくとも３個の重合性基と、少なくとも６個の炭素原子が直鎖状又は環状に連続して結合した炭化水素基とを有する架橋性重合性単量体（ｅ）５〜６０重量％とを含有する歯科用接着剤組成物。
【請求項３】
前記酸性基含有重合性単量体（ａ）が、２価のリン酸基含有重合性単量体である請求項１又は２記載の歯科用接着剤組成物。
【請求項４】
前記２価のリン酸基含有重合性単量体が、分子内に、主鎖の炭素数が８〜１２のアルキレン基を有する請求項３記載の歯科用接着剤組成物。
【請求項５】
前記架橋性重合性単量体（ｅ）が、下記化１又は化２で表される請求項１〜４のいずれかに記載の歯科用接着剤組成物。
【化１】
2005179282.tif 000014
【化２】
2005179282.tif 000015
【請求項６】
前記架橋性重合性単量体（ｅ）が、下記化３で表される請求項１〜４のいずれかに記載の歯科用接着剤組成物。
【化３】
2005179282.tif 000016
【請求項７】
水溶性揮発性有機溶剤（ｆ）をさらに含有する請求項１〜６のいずれかに記載の歯科用接着剤組成物。
【請求項８】
フィラー（ｇ）をさらに含有する請求項１〜７のいずれかに記載の歯科用接着剤組成物。
【発明の詳細な説明】
【技術分野】
【０００１】
本発明は、歯科用接着剤組成物に係わり、詳しくは、歯牙の硬質組織（歯質）と歯科用コンポジットレジン、歯科用コンポマー、歯科用レジンセメント等の歯科用修復材料とを接着するために用いる歯科用接着剤組成物に関する。
【背景技術】
【０００２】
齲蝕等により損傷した歯質（エナメル質、象牙質及びセメント質）の修復には、通常、充填用コンポジットレジン、充填用コンポマー等の充填修復材料や、金属合金、陶材、レジン材料等の歯冠修復材料が用いられる。しかし、充填修復材料及び歯冠修復材料（この明細書においては、両者を「歯科用修復材料」と総称することがある）自体には歯質に対する接着性がない。このため、従来、歯質と歯科用修復材料との接着には、接着剤を用いる様々な接着システムが用いられている。従来汎用されている接着システムとしては、歯質の表面に、リン酸水溶液等の酸エッチング剤を用いてエッチング処理を施した後に、接着剤であるボンディング剤を塗布して、歯質と歯科用修復材料とを接着する、いわゆる酸エッチング型の接着システムがある。
【０００３】
近年、酸エッチング剤を用いない接着システムとして、いわゆるセルフエッチング型の接着システムが提案されている（例えば、下記の特許文献１、２参照）。この接着システムは、歯質の表面に、酸性モノマーと親水性モノマーとを含有するセルフエッチングプライマーを塗布した後、水洗することなく、ボンディング剤を塗布する接着システムである。
【０００４】
最近、ボンディング剤としての本来の機能に加えて、セルフエッチングプライマーとしての機能を併せ持つ歯科用接着剤組成物（以下において、前処理（エッチング処理及びプライミング処理）を必要としないこの種の歯科用接着剤組成物を１ステップ型の歯科用接着剤組成物と称することがある）を用いた接着システムが提案されている（例えば、下記の特許文献３参照）。特許文献３に記載されている１ステップ型の歯科用接着剤組成物は、リン酸基を有する重合性モノマーと、１分子中にカルボキシル基を複数個有する重合性モノマー又は水と反応して１分子中にカルボキシル基を複数個生じる重合性モノマーと、２０°Ｃにおける水の溶解度が２５重量％以下である酸基（酸性基）を有しない重合性モノマーと、水と、光重合開始剤と、粘度調整剤とが、所定の割合で配合された歯科用接着剤組成物である。
【０００５】
【特許文献１】特開昭６２−２２３２８９号公報（第８頁、表１）
【特許文献２】特開平３−２４０７１２号公報（第８頁、表１）
【特許文献３】特開２００３−７３２１８号公報（第７頁、表１）
【発明の開示】
【発明が解決しようとする課題】
【０００６】
一般に、歯科治療は、唾液や血液による汚染を受けやすい環境下でなされることから、接着操作を簡便、且つ迅速に行う必要がある。
【０００７】
しかるに、酸エッチング型の接着システムでは、エッチング処理とボンディング剤塗布処理という２つの処理が必要である。また、エッチング処理後に、使用した酸エッチング剤を取り除くための水洗及び乾燥の各工程が別途必要である。このため、接着操作を簡便、且つ迅速に行うことが困難である。また、この接着システムでは、エナメル質に対しては十分な接着性が得られるものの、象牙質に対しては十分な接着性が得られない。
【０００８】
特許文献１及び２に記載されているセルフエッチング型の接着システムによれば、酸エッチング剤を使用しないので、水洗及び乾燥の各工程は不要である。また、エナメル質のみならず、象牙質に対しても十分な接着性が得られる。しかし、この接着システムでは、セルフエッチングプライミング処理（エッチングとプライミングの同時処理）とボンディング剤塗布処理という２つの処理が必要である。このため、接着操作を簡便、且つ迅速に行うことが困難である。
【０００９】
特許文献３に記載されている歯科用接着剤組成物によれば、１ステップ型ゆえに、接着操作を簡便、且つ迅速に行うことができる。しかしながら、この歯科用接着剤組成物には、現在市販されているこの種の歯科用接着剤組成物が抱える課題と同じ課題、すなわち十分な接着性及び接着耐久性（接着状態の持続性）が得られないばかりでなく、僅かな接着操作の相違によっても接着性にばらつきが生じ易いという課題がある。これは、脱灰力、浸透性、硬化性（重合硬化後の機械的強度、耐水性など）が不十分であるためと考えられる。酸基を有しない重合性モノマーとして、特に特許文献３第４頁〔００１２〕第２３〜２４行に記載されているトリメチロールプロパントリメタクリレート、ペンタエリスリトールテトラメタクリレート等の重合性基（重合可能な不飽和基）を３個以上有する架橋性重合性単量体を使用すれば、硬化時間は短縮される。しかし、硬化性はさほど改善されないために、接着力及び接着耐久性は十分には改善されない。このため、歯科医師などから、実用上十分満足のいく接着力及び接着耐久性を発現する歯科用接着剤組成物の開発が要望されていた。
【００１０】
本発明は上記の要望に応えるべくなされたものであって、その目的とするところは、歯牙、特にエナメル質及び象牙質と、歯科用修復材料、特にレジン材料との接着において、優れた接着力及び接着耐久性を発現する歯科用接着剤組成物を提供することにある。
【課題を解決するための手段】
【００１１】
上記の目的を達成するためになされた本発明に係る歯科用接着剤組成物は、酸性基含有重合性単量体（ａ）と、水溶性（親水性）の（メタ）アクリレート系重合性単量体（ｂ）と、水（ｃ）と、硬化剤（ｄ）と、分子内に、少なくとも３個の重合性基と少なくとも６個の炭素原子が直鎖状又は環状に連続して結合した炭化水素基とを有する架橋性重合性単量体（ｅ）とを含有する。
【発明の効果】
【００１２】
歯牙、特にエナメル質又は象牙質と、歯科用修復材料、特にレジン材料との接着において、優れた接着力及び接着耐久性を発現する歯科用接着剤組成物が提供される。本発明に係る歯科用接着剤組成物は、前処理（エッチング処理及びプライミング処理）を行わなくても優れた接着力及び接着耐久性を発現するので、歯牙の修復治療における接着操作を１つの処理で行うための１ステップ型の歯科用接着剤組成物として好適に用いることができる。
【発明を実施するための最良の形態】
【００１３】
本発明における酸性基含有重合性単量体（ａ）は、歯質を脱灰しながら浸透して歯質と結合する。酸性基含有重合性単量体（ａ）は、１価のリン酸基〔ホスフィニコ基：＝Ｐ（＝Ｏ）ＯＨ〕、２価のリン酸基〔ホスホノ基：−Ｐ（＝Ｏ）（ＯＨ）2〕、ピロリン酸基〔−Ｐ（＝Ｏ）（ＯＨ）−Ｏ−Ｐ（＝Ｏ）（ＯＨ）−〕、カルボン酸基〔カルボキシル基：−Ｃ（＝Ｏ）ＯＨ、酸無水物基：−Ｃ（＝Ｏ）−Ｏ−Ｃ（＝Ｏ）−〕、スルホン酸基〔スルホ基：−ＳＯ3Ｈ、−ＯＳＯ3Ｈ〕等の酸性基を少なくとも一個有し、且つアクリロイル基、メタクリロイル基、ビニル基、ビニルベンジル基等の重合性基（重合可能な不飽和基）を少なくとも一個有する重合性単量体である。具体例としては、下記のものが挙げられる。なお、以下においては、メタクリロイルとアクリロイルとを（メタ）アクリロイルと総称することがある。
【００１４】
リン酸基含有重合性単量体（ａ−１）としては、２−（メタ）アクリロイルオキシエチルジハイドロジェンホスフェート、３−（メタ）アクリロイルオキシプロピルジハイドロジェンホスフェート、４−（メタ）アクリロイルオキシブチルジハイドロジェンホスフェート、５−（メタ）アクリロイルオキシペンチルジハイドロジェンホスフェート、６−（メタ）アクリロイルオキシヘキシルジハイドロジェンホスフェート、７−（メタ）アクリロイルオキシヘプチルジハイドロジェンホスフェート、８−（メタ）アクリロイルオキシオクチルジハイドロジェンホスフェート、９−（メタ）アクリロイルオキシノニルジハイドロジェンホスフェート、１０−（メタ）アクリロイルオキシデシルジハイドロジェンホスフェート、１１−（メタ）アクリロイルオキシウンデシルジハイドロジェンホスフェート、１２−（メタ）アクリロイルオキシドデシルジハイドロジェンホスフェート、１６−（メタ）アクリロイルオキシヘキサデシルジハイドロジェンホスフェート、２０−（メタ）アクリロイルオキシイコシルジハイドロジェンホスフェート、ビス〔２−（メタ）アクリロイルオキシエチル〕ハイドロジェンホスフェート、ビス〔４−（メタ）アクリロイルオキシブチル〕ハイドロジェンホスフェート、ビス〔６−（メタ）アクリロイルオキシヘキシル〕ハイドロジェンホスフェート、ビス〔８−（メタ）アクリロイルオキシオクチル〕ハイドロジェンホスフェート、ビス〔９−（メタ）アクリロイルオキシノニル〕ハイドロジェンホスフェート、ビス〔１０−（メタ）アクリロイルオキシデシル〕ハイドロジェンホスフェート、１，３−ジ（メタ）アクリロイルオキシプロピルジハイドロジェンホスフェート、２−（メタ）アクリロイルオキシエチルフェニルハイドロジェンホスフェート、２−（メタ）アクリロイルオキシエチル２−ブロモエチルハイドロジェンホスフェート、２−（メタ）アクリロイルオキシエチルフェニルホスホネート、（５−メタクリロキシ）ペンチル−３−ホスホノプロピオネート、（６−メタクリロキシ）ヘキシル−３−ホスホノプロピオネート、（１０−メタクリロキシ）デシル−３−ホスホノプロピオネート、（６−メタクリロキシ）ヘキシル−３−ホスホノアセテート、（１０−メタクリロキシ）デシル−３−ホスホノアセテート、２−メタクリロイルオキシエチル−（４−メトキシフェニル）ハイドロジェンホスフェート、２−メタクリロイルオキシプロピル−（４−メトキシフェニル）ハイドロジェンホスフェート、これらの酸塩化物、アルカリ金属塩、アミン塩が例示される。
【００１５】
ピロリン酸基含有重合性単量体（ａ−２）としては、ピロリン酸ビス〔２−（メタ）アクリロイルオキシエチル〕、ピロリン酸ビス〔４−（メタ）アクリロイルオキシブチル〕、ピロリン酸ビス〔６−（メタ）アクリロイルオキシヘキシル〕、ピロリン酸ビス〔８−（メタ）アクリロイルオキシオクチル〕、ピロリン酸ビス〔１０−（メタ）アクリロイルオキシデシル〕、これらの酸塩化物、アルカリ金属塩、アミン塩が例示される。
【００１６】
カルボン酸基含有重合性単量体（ａ−３）としては、マレイン酸、メタクリル酸、４−（メタ）アクリロイルオキシエトキシカルボニルフタル酸；４−（メタ）アクリロキシエチルトリメット酸、４−（メタ）アクリロイルオキシブチルオキシカルボニルフタル酸、４−（メタ）アクリロイルオキシヘキシルオキシカルボニルフタル酸、４−（メタ）アクリロイルオキシオクチルオキシカルボニルフタル酸、４−（メタ）アクリロイルオキシデシルオキシカルボニルフタル酸及びこれらの酸無水物；５−（メタ）アクリロイルアミノペンチルカルボン酸、６−（メタ）アクリロイルオキシ−１，１−ヘキサンジカルボン酸、８−（メタ）アクリロイルオキシ−１，１−オクタンジカルボン酸、１０−（メタ）アクリロイルオキシ−１，１−デカンジカルボン酸、１１−（メタ）アクリロイルオキシ−１，１−ウンデカンジカルボン酸、これらの酸塩化物、アルカリ金属塩、アミン塩が例示される。
【００１７】
スルホン酸基含有重合性単量体（ａ−４）としては、２−（メタ）アクリルアミド−２−メチルプロパンスルホン酸、スチレンスルホン酸、２−スルホエチル（メタ）アクリレート、これらの酸塩化物、アルカリ金属塩、アミン塩が例示される。
【００１８】
上記の酸性基含有重合性単量体（ａ−１）〜（ａ−４）の中では、リン酸基又はピロリン酸基を有する重合性単量体が歯牙に対して優れた接着力を発現するので好ましく、特に、２価のリン酸基〔ホスホノ基：−Ｐ（＝Ｏ）（ＯＨ）2 〕を有する重合性単量体が好ましい。その中でも、分子内に主鎖の炭素数が６〜２０のアルキル基又はアルキレン基を有する２価のリン酸基含有重合性単量体がより好ましく、１０−メタクリロイルオキシデシルジハイドロジェンホスフェート等の分子内に主鎖の炭素数が８〜１２のアルキレン基を有する２価のリン酸基含有重合性単量体が最も好ましい。
【００１９】
酸性基含有重合性単量体（ａ）は、１種単独を配合してもよく、複数種類を組み合わせて配合してもよい。酸性基含有重合性単量体（ａ）の配合量が過多及び過少いずれの場合も接着力が低下することがある。酸性基含有重合性単量体（ａ）の配合量は、歯科用接着剤組成物の全重量に基づいて、１〜５０重量％の範囲が好ましく、１〜４０重量％の範囲がより好ましく、５〜３０重量％の範囲が最も好ましい。
【００２０】
本発明における水溶性の（メタ）アクリレート系重合性単量体（ｂ）は、酸性基を有さず、水溶性、すなわち２５°Ｃにおける水に対する溶解度が１０重量％以上のものである。同溶解度が３０重量％以上のものが好ましく、２５°Ｃにおいて任意の割合で水に溶解可能なものがより好ましい。（メタ）アクリレート系重合性単量体（ｂ）は、酸性基含有重合性単量体（ａ）、硬化剤（ｄ）及び架橋性重合性単量体（ｅ）の歯質への浸透性を促進するとともに、自らも歯質に浸透して歯質中の有機成分（コラーゲン）に接着する。なお、（メタ）アクリレートとは、アクリル酸エステルとメタクリル酸エステルとの総称である。（メタ）アクリレート系重合性単量体（ｂ）としては、２−ヒドロキシエチル（メタ）アクリレート、３−ヒドロキシプロピル（メタ）アクリレート、１，３−ジヒドロキシプロピル（メタ）アクリレート、２，３−ジヒドロキシプロピル（メタ）アクリレート、ポリエチレングルコールジ（メタ）アクリレート（オキシエチレン基の数が９以上のもの）が例示される。
【００２１】
（メタ）アクリレート系重合性単量体（ｂ）は、１種単独を配合してもよく、複数種類を組み合わせて配合してもよい。（メタ）アクリレート系重合性単量体（ｂ）の配合量が過多及び過少いずれの場合も接着力が低下することがある。（メタ）アクリレート系重合性単量体（ｂ）の配合量は、歯科用接着剤組成物の全重量に基づいて、１〜６０重量％の範囲が好ましく、５〜５０重量の範囲がより好ましく、１０〜４０重量％の範囲が最も好ましい。
【００２２】
本発明における水（ｃ）は、歯質に対する酸性基含有重合性単量体（ａ）の脱灰作用を促進する。接着性に悪影響を及ぼす不純物を実質的に含有しないものを使用する必要がある。蒸留水又はイオン交換水が好ましい。水（ｃ）の配合量が過多及び過少いずれの場合も接着力が低下することがある。水（ｃ）の配合量は、歯科用接着剤組成物の全重量に基づいて、１〜５０重量％の範囲が好ましく、５〜３０重量％の範囲がより好ましく、１０〜２０重量％の範囲が最も好ましい。
【００２３】
本発明における硬化剤（ｄ）としては、公知の硬化剤を使用することができる。具体例としては、α−ジケトン類（ｄ−１）、ケタール類（ｄ−２）、チオキサントン類（ｄ−３）、アシルホスフィンオキサイド類（ｄ−４）、クマリン類（ｄ−５）、ハロメチル基置換−ｓ−トリアジン誘導体（ｄ−６）、過酸化物（ｄ−７）等の重合開始剤や、芳香族第３級アミン（ｄ−８）、脂肪族第３級アミン（ｄ−９）、スルフィン酸及びその塩（ｄ−１０）、アルデヒド類（ｄ−１１）、チオール基を有する化合物（ｄ−１２）等の重合促進剤が挙げられる。中でも、α−ジケトン類（ｄ−１）、ケタール類（ｄ−２）、チオキサントン類（ｄ−３）、アシルホスフィンオキサイド類（ｄ−４）等の光重合型の重合開始剤（光重合開始剤）が優れた硬化性を歯科用接着剤組成物に与えるので好ましく、特に１ステップ型の歯科用接着剤組成物とする場合は、アシルホスフィンオキサイド類（ｄ−４）が極めて優れた表面硬化性を歯科用接着剤組成物に与えるのでより好ましく、アシルホスフィンオキサイド類（ｄ−４）とα−ジケトン類（ｄ−１）と芳香族第３級アミン（ｄ−８）との３種類の併用が、優れた表面硬化性を歯科用接着剤組成物に与えるのみならず、歯質に浸透した歯科用接着剤組成物を強固に硬化させるので最も好ましい。
【００２４】
α−ジケトン類（ｄ−１）としては、カンファーキノン、ベンジル、２，３−ペンタンジオンが例示される。
【００２５】
ケタール類（ｄ−２）としては、ベンジルジメチルケタール、ベンジルジエチルケタールが例示される。
【００２６】
チオキサントン類（ｄ−３）としては、２−クロロチオキサントン、２，４−ジエチルチオキサントンが例示される。
【００２７】
アシルホスフィンオキサイド類（ｄ−４）としては、２，４，６−トリメチルベンゾイルジフェニルホスフィンオキサイド、ビス（２，４，６−トリメチルベンゾイル）フェニルホスフィンオキサイド、ジベンゾイルフェニルホスフィンオキサイド、ビス（２，６−ジメトキシベンゾイル）フェニルホスフィンオキサイド、トリス（２，４−ジメチルベンゾイル）ホスフィンオキサイド、トリス（２−メトキシベンゾイル）ホスフィンオキサイド、２，６−ジメトキシベンゾイルジフェニルホスフィンオキサイド、２，６−ジクロロベンゾイルジフェニルホスフィンオキサイド、２，３，５，６−テトラメチルベンゾイルジフェニルホスフィンオキサイド、ベンゾイル−ビス（２，６−ジメチルフェニル）ホスホネート、２，４，６−トリメチルベンゾイルエトキシフェニルホスフィンオキサイドが例示される。
【００２８】
クマリン類（ｄ−５）としては、３，３’−カルボニルビス（７−ジエチルアミノ）クマリン、３−（４−メトキシベンゾイル）クマリン、３−チェノイルクマリンが例示される。
【００２９】
ハロメチル基置換−ｓ−トリアジン誘導体（ｄ−６）としては、２，４，６−トリス（トリクロロメチル）−ｓ−トリアジン、２，４，６−トリス（トリブロモメチル）−ｓ−トリアジン、２−メチル−４，６−ビス（トリクロロメチル）−ｓ−トリアジンが例示される。
【００３０】
過酸化物（ｄ−７）としては、ジアシルパーオキサイド類、パーオキシエステル類、ジアルキルパーオキサイド類、パーオキシケタール類、ケトンパーオキサイド類、ハイドロパーオキサイド類が例示される。ジアシルパーオキサイド類の具体例としてはベンゾイルパーオキサイド、２，４−ジクロロベンゾイルパーオキサイド、ｍ−トルオイルパーオキサイドが挙げられる。パーオキシエステル類の具体例としては、ｔ−ブチルパーオキシベンゾエート、ビス−ｔ−ブチルパーオキシイソフタレート、２，５−ジメチル−２，５−ビス（ベンゾイルパーオキシ）ヘキサン、ｔ−ブチルパーオキシ−２−エチルヘキサノエート、ｔ−ブチルパーオキシイソプロピルカーボネートが挙げられる。ジアルキルパーオキサイド類の具体例としては、ジクミルパーオキサイド、ジ−ｔ−ブチルパーオキサイド、ラウロイルパーオキサイドが挙げられる。パーオキシケタール類の具体例としては、１，１−ビス（ｔ−ブチルパーオキシ）−３，３，５−トリメチルシクロヘキサンが挙げられる。ケトンパーオキサイド類の具体例としては、メチルエチルケトンパーオキサイド、シクロヘキサノンパーオキサイド、メチルアセトアセテートパーオキサイド等が挙げられる。ハイドロパーオキサイド類の具体例としては、ｔ−ブチルハイドロパーオキサイド、クメンヒドロパーオキサイド、ｐ−ジイソプロピルベンゼンパーオキサイドが挙げられる。
【００３１】
芳香族第３級アミン（ｄ−８）としては、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、４−Ｎ，Ｎ−ジメチルアミノ安息香酸エチル、４−Ｎ，Ｎ―ジメチルアミノ安息香酸メチル、４−Ｎ，Ｎ−ジメチルアミノ安息香酸ｎ−ブトキシエチル、４−Ｎ，Ｎ−ジメチルアミノ安息香酸２−（メタクリロイルオキシ）エチル、４−Ｎ，Ｎ−ジメチルアミノベンゾフェノンが例示される。      
【００３２】
脂肪族第３級アミン（ｄ−９）としては、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレートが例示される。
【００３３】
スルフィン酸及びその塩（ｄ−１０）としては、ベンゼンスルフィン酸、ベンゼンスルフィン酸ナトリウム、ベンゼンスルフィン酸カリウム、ベンゼンスルフィン酸カルシウム、ベンゼンスルフィン酸リチウム、トルエンスルフィン酸、トルエンスルフィン酸ナトリウム、トルエンスルフィン酸カリウム、トルエンスルフィン酸カルシウム、トルエンスルフィン酸リチウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸カルシウム、２，４，６−トリメチルベンゼンスルフィン酸リチウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸カルシウム、２，４，６−イソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸カルシウムが例示される。
【００３４】
アルデヒド類（ｄ−１１）としては、ジメチルアミノベンズアルデヒド、テレフタルアルデヒドが例示される。
【００３５】
チオール基を有する化合物（ｄ−１２）としては、２−メルカプトベンゾオキサゾール、デカンチオール、３−メルカプトプロピルトリメトキシシラン、チオ安息香酸が例示される。
【００３６】
硬化剤（ｄ）は、１種単独を配合してもよく、複数種類を組み合わせて配合してもよい。硬化剤（ｄ）の配合量は、歯科用接着剤組成物の全重量に基づいて、０．０１〜１０重量％の範囲が好ましく、０．０５〜７重量％の範囲がより好ましく、０．１〜５重量％の範囲が最も好ましい。
【００３７】
本発明における架橋性重合性単量体（ｅ）は、分子内に、少なくとも３個の重合性基と、少なくとも６個の炭素原子が直鎖状又は環状に連続して結合した炭化水素基とを有し、酸性基を有さず、疎水性、すなわち２５°Ｃにおける水に対する溶解度が１０重量％未満の重合性単量体である。架橋性重合性単量体（ｅ）は、重合硬化性に劣る酸性基含有重合性単量体（ａ）及び（メタ）アクリレート系重合性単量体（ｂ）と強固に重合して、優れた硬化性（特に、機械的強度及び耐水性）を硬化物に付与する。架橋性重合性単量体（ｅ）の具体例としては、下記の化４、化５又は化６で表される化合物が挙げられる。
【００３８】
【化４】
2005179282.tif 000002
【００３９】
【化５】
2005179282.tif 000003
【００４０】
【化６】
2005179282.tif 000004
【００４１】
架橋性重合性単量体（ｅ）は、１種単独を配合してもよく、複数種類を組み合わせて配合してもよい。架橋性重合性単量体（ｅ）の配合量が過多な場合は、酸性基含有重合性単量体（ａ）の歯質への浸透性が低下して接着力が低下することがあり、一方同配合量が過少な場合は、組成物の硬化性が低下して接着力が低下することがある。架橋性重合性単量体（ｅ）の配合量は、歯科用接着剤組成物の全重量に基づいて、５〜６０重量％の範囲が好ましく、１０〜５０重量％の範囲がより好ましく、２０〜４０重量％の範囲が最も好ましい。
【００４２】
組成物の親水性／疎水性バランス、粘度の調整、機械的強度又は接着力の向上のために、酸性基含有重合性単量体（ａ）、（メタ）アクリレート系重合性単量体（ｂ）及び架橋性重合性単量体（ｅ）以外の重合性単量体を配合してもよい。      
【００４３】
かかる重合性単量体としては、メチル（メタ）アクリレート、エチル（メタ）アクリレート、イソプロピル（メタ）アクリレート、イソブチル（メタ）アクリレート、ベンジル（メタ）アクリレート、ラウリル（メタ）アクリレート、２，３−ジブロモプロピル（メタ）アクリレート、３−メタクリロイルオキシプロピルトリメトキシシラン、１１−メタクリロイルオキシウンデシルトリメトキシシラン、エチレングリコールジ（メタ）アクリレート、トリエチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、１，１０−デカンジオールジ（メタ）アクリレート、ビスフェノールＡジグリシジル（メタ）アクリレート、２，２−ビス〔４−（メタ）アクリロイルオキシエトキシフェニル〕プロパン、２，２−ビス〔４−（メタ）アクリロイルオキシポリエトキシフェニル〕プロパン、２，２−ビス［４−〔３−（メタ）アクリロイルオキシ−２−ヒドロキシプロポキシ〕フェニル］プロパン、１，２−ビス〔３−（メタ）アクリロイルオキシ−２−ヒドロキシプロポキシ〕エタン、［２，２，４−トリメチルヘキサメチレンビス（２−カルバモイルオキシエチル）ジメタクリレート、トリメチロールプロパントリ（メタ）アクリレート、１０−ヒドロキシデシル（メタ）アクリレートが例示される。
【００４４】
これらの重合性単量体は、１種単独を配合してもよく、複数種類を組み合わせて配合してもよい。これらの重合性単量体の配合量が過多な場合は、歯質への浸透性が低下して接着力が低下することがある。通常、これらの重合性単量体の配合量は、歯科用接着剤組成物の全重量に基づいて、５０重量％以下が好ましく、４０重量％以下がより好ましく、３０重量％以下が最も好ましい。
【００４５】
接着力、塗布性、歯質への浸透性、並びに、酸性基含有重合性単量体（ａ）、硬化剤（ｄ）及び架橋性重合性単量体（ｅ）の水（ｃ）に対する溶解性を向上させるために、水溶性揮発性有機溶剤（ｆ）を配合してもよい。水溶性揮発性有機溶剤（ｆ）としては、通常、常圧下における沸点が１５０°Ｃ以下であり、且つ２５°Ｃにおける水に対する溶解度が５重量％以上、より好ましくは３０重量％以上、最も好ましくは任意の割合で水に溶解可能な有機溶剤が使用される。中でも、常圧下における沸点が１００°Ｃ以下の水溶性揮発性有機溶剤が好ましく、その具体例としては、エタノール、メタノール、１−プロパノール、イソプロピルアルコール、アセトン、メチルエチルケトン、１，２−ジメトキシエタン、１，２−ジエトキシエタン、テトラヒドロフランが挙げられる。
【００４６】
水溶性揮発性有機溶剤（ｆ）は、１種単独を配合してもよく、複数種類を組み合わせて配合してもよい。水溶性揮発性有機溶剤（ｆ）の配合量が過多な場合は接着力が低下することがある。水溶性揮発性有機溶剤（ｆ）の配合量は、歯科用接着剤組成物の全重量に基づいて、１〜７０重量％の範囲が好ましく、５〜５０重量の範囲がより好ましく、１０〜３０重量％の範囲が最も好ましい。
【００４７】
接着力、塗布性、流動性、Ｘ線不透過性及び機械的強度を向上させるために、フィラー（ｇ）を配合してもよい。フィラー（ｇ）は、１種単独を配合してもよく、複数種類を組み合わせて配合してもよい。フィラー（ｇ）としては、無機系フィラー、有機系フィラー及び無機系フィラーと有機系フィラーとの複合体フィラーが挙げられる。
【００４８】
無機系フィラーとしては、シリカ；カオリン、クレー、雲母、マイカ等のシリカを基材とする鉱物；シリカを基材とし、Ａｌ2Ｏ3、Ｂ2Ｏ3、ＴｉＯ2、ＺｒＯ2、ＢａＯ、Ｌａ2Ｏ3、ＳｒＯ2、ＣａＯ、Ｐ2Ｏ5などを含有する、セラミックス及びガラス類が例示される。ガラス類としては、ランタンガラス、バリウムガラス、ストロンチウムガラス、ソーダガラス、リチウムボロシリケートガラス、亜鉛ガラス、フルオロアルミノシリケートガラス、ホウ珪酸ガラス、バイオガラスが好適に用いられる。結晶石英、ヒドロキシアパタイト、アルミナ、酸化チタン、酸化イットリウム、ジルコニア、リン酸カルシウム、硫酸バリウム、水酸化アルミニウム、フッ化ナトリウム、フッ化カリウム、モノフルオロリン酸ナトリウム、フッ化リチウム、フッ化イッテルビウムも好適に用いられる。
【００４９】
有機系フィラーとしては、ポリメチルメタクリレート、ポリエチルメタクリレート、多官能メタクリレートの重合体、ポリアミド、ポリスチレン、ポリ塩化ビニル、クロロプレンゴム、ニトリルゴム、スチレン−ブタジエンゴムが例示される。
【００５０】
無機系フィラーと有機系フィラーとの複合体フィラーとしては、有機系フィラーに無機系フィラーを分散させたもの、無機系フィラーを種々の重合性単量体にてコーティングした無機／有機複合フィラーが例示される。
【００５１】
硬化性、塗布性等を向上させるために、フィラー（ｇ）をシランカップリング剤等の公知の表面処理剤で予め表面処理してから用いてもよい。表面処理剤としては、ビニルトリメトキシシラン、ビニルトリエトキシシラン、ビニルトリクロロシラン、ビニルトリ（β−メトキシエトキシ）シラン、γ−メタクリロイルオキシプロピルトリメトキシシラン、γ−グリシドキシプロピルトリメトキシシラン、γ−メルカプトプロピルトリメトキシシラン、γ−アミノプロピルトリエトキシシランが例示される。
【００５２】
フィラー（ｇ）としては、接着力、塗布性などの点で、一次粒子径が０．００１〜０．１μｍの微粒子フィラーが好ましく使用される。具体例としては、「アエロジルＯＸ５０」、「アエロジル５０」、「アエロジル２００」、「アエロジル３８０」、「アエロジルＲ９７２」、「アエロジル１３０」（以上、いずれも日本アエロジル社製、商品名）が挙げられる。
【００５３】
フィラー（ｇ）の配合量は、歯科用接着剤組成物の全重量に基づいて、０．１〜３０重量％の範囲が好ましく、０．５〜２０重量％の範囲がより好ましく、１〜１０重量％の範囲が最も好ましい。
【００５４】
歯質に耐酸性を付与するために、フッ素イオン放出性物質を配合してもよい。フッ素イオン放出性物質としては、フルオロアルミノシリケートガラス等のフッ素ガラス類；フッ化ナトリウム、フッ化カリウム、モノフルオロリン酸ナトリウム、フッ化リチウム、フッ化イッテルビウム等の金属フッ化物；メタクリル酸メチルとメタクリル酸フルオライドとの共重合体等のフッ素イオン放出性ポリマー；セチルアミンフッ化水素酸塩等のフッ素イオン放出性物質が例示される。
【００５５】
安定剤（重合禁止剤）、着色剤、蛍光剤、紫外線吸収剤を配合してもよい。また、セチルピリジニウムクロライド、塩化ベンザルコニウム、（メタ）アクリロイルオキシドデシルピリジニウムブロマイド、（メタ）アクリロイルオキシヘキサデシルピリジニウムクロライド、（メタ）アクリロイルオキシデシルアンモニウムクロライド、トリクロサン等の抗菌性物質を配合してもよい。
【００５６】
次に、本発明に係る歯科用接着剤組成物の使用方法の一例を説明する。先ず、本発明に係る歯科用接着剤組成物をスポンジ又はブラシを用いて治療すべき歯牙に塗布し、その状態で０秒（すなわち塗布後すぐに下記のエアーブローを行う）〜１２０秒間、好ましくは１〜６０秒間、より好ましくは５〜３０秒間、最も好ましくは１０〜２０秒間、静置するか、或いは、歯質表面上でスポンジ等を用いて６０秒以内の範囲で擦り続ける。次いで、歯科用エアーシリンジを用いてエアーブローを行った後に、コンポジットレジン、セメント、小窩裂溝填塞材料等の充填修復材料を歯科用接着剤組成物の塗布面に塗布して、両者を同時に硬化させる。尤も、本発明に係る歯科用接着剤組成物が、硬化剤（ｄ）として、光照射によってラジカルを発生する光重合開始剤を含有する場合は、充填修復材料を塗布する前に、歯質表面に塗布した歯科用接着剤組成物に歯科用可視光線照射器などを用いて光照射してこれを硬化させる方が、より優れた接着力が得られるので、好ましい。本発明に係る歯科用接着剤組成物によれば、歯牙に適用する前に、リン酸エッチング剤やセルフエチングプライマーによる前処理を行う必要がない。      
【００５７】
本発明に係る歯科用接着剤組成物は、歯質だけでなく、口腔内で破折した歯冠修復材料（金属、陶材、セラミックス、コンポジット硬化物など）に対しても優れた接着力を発現する。本発明に係る歯科用接着剤組成物を歯冠修復材料の接着に用いる場合は、本発明に係る歯科用接着剤組成物を、市販の金属接着用プライマー、陶材接着用のプライマー等のプライマーや次塩素酸塩、過酸化水素水等の歯面清掃剤と組み合わせて用いてもよい。
【実施例】
【００５８】
実施例により本発明を更に詳細に説明する。本発明は下記の実施例に限定されるものではない。以下で用いる略記号は次の通りである。
【００５９】
〔酸性基含有重合性単量体（ａ）〕
ＭＤＰ：１０−メタクリロリルオキシデシルジハイドロジェンホスフェート
ＰＤＰ：ピロリン酸ビス（１０−メタクリロイルオキシデシル）
４−ＭＥＴ：４−メタクリロキシエチルトリメリット酸
【００６０】
〔水溶性の（メタ）アクリレート系重合性単量体（ｂ）〕
ＨＥＭＡ：２−ヒドロキシエチルメタクリレート
９Ｇ：ノナエチレングルコールジメタアクリレート
【００６１】
〔硬化剤（ｄ）〕
ＣＱ：ｄｌ−カンファーキノン
ＴＭＤＰＯ：２，４，６−トリメチルベンゾイルジフェニルホスフィンオキサイド
ＤＡＢＥ：４−Ｎ，Ｎ―ジメチルアミノ安息香酸エチル
【００６２】
〔架橋性重合性単量体〕
ＵＤＭＡ：〔２，２，４−トリメチルヘキサメチレンビス（２−カルバモイルオキシエチル）〕ジメタクリレート
ＰＥＴＭ：ペンタエリスリトールテトラメタクリレート
Ｂｉｓ４：下記化７で表される架橋性重合性単量体（ｅ）
【００６３】
【化７】
2005179282.tif 000005
【００６４】
Ｂｉｓ−Ｍ３：下記化８で表される架橋性重合性単量体（ｅ）
【００６５】
【化８】
2005179282.tif 000006
【００６６】
Ｂｉｓ−Ｍ４：下記化９で表される架橋性重合性単量体（ｅ）
【００６７】
【化９】
2005179282.tif 000007
【００６８】
Ｕ４ＴＨ：下記化１０で表される架橋性重合性単量体（ｅ）
【００６９】
【化１０】
2005179282.tif 000008
【００７０】
〔フィラー（ｇ）〕
Ｒ９７２：アエロジル社製の微粒子シリカ
【００７１】
〔その他〕
ＢＨＴ：２，６−ジ−ｔ−ブチル−４−メチルフェノール（安定剤（重合禁止剤））
【００７２】
（実施例１）
ＭＤＰ（１０重量部）と、ＨＥＭＡ（４０重量部）と、蒸留水（１０重量部）と、Ｂｉｓ４（４０重量部）と、ＴＭＤＰＯ（２重量部）と、ＣＱ（１重量部）と、ＤＡＢＥ（１重量部）と、ＢＨＴ（０．０５重量部）とを混合して、歯科用接着剤組成物を調製した。次いで、この歯科用接着剤組成物について、下記の接着力試験方法及び接着耐久性試験方法により、それぞれ接着力及び接着耐久性を調べた。以下の実施例及び比較例で調べた接着力及び接着耐久性も、それぞれ同じ接着力試験方法及び接着耐久性試験方法により調べたものである。表１に、この歯科用接着剤組成物の配合比（重量部）及び試験結果を示す。表１に示す接着強度（ＭＰａ）の数値は、いずれも８個の試験片についての測定値の平均値である。
【００７３】
〔接着力試験方法及び接着耐久性試験方法〕
牛の前歯を＃１０００シリコン・カーバイド紙（日本研紙社製）で平滑に湿潤研磨してエナメル質表面又は象牙質表面を露出させた後、表面の水を歯科用エアーシリンジを用いて吹き飛ばす。露出したエナメル質表面又は象牙質表面に、直径３ｍｍの丸穴を有する厚さ約１５０μｍの粘着テープを貼着し、丸穴に歯科用接着剤組成物を筆を用いて塗布し、２０秒間放置した後、歯科用エアーシリンジを用いて当該歯科用接着剤組成物の流動性が無くなるまで乾燥する。次いで、歯科用光照射器（モリタ社製、商品名「ＪＥＴＬＩＴＥ３０００」）を用いて１０秒間光照射を行う。次いで、その歯科用接着剤組成物の上に光重合型コンポジットレジン（クラレ社製、商品名「クリアフィルＡＰ−Ｘ」）を載置し、離型フィルム（クラレ社製、商品名「エバール」）を被せた後、その離型フィルムの上にスライドガラスを載置して押しつけ、歯科用光照射器「ＪＥＴＬＩＴＥ３０００」を用いて２０秒間光照射して、硬化させる。次いで、この硬化面に対して、歯科用レジンセメント（クラレ社製、商品名「パナビア２１」）を用いて、直径５ｍｍ、長さ１．５ｃｍのステンレス製の円柱棒の一方の端面（円形断面）を接着し、３０分間静置して、試験片とする。試験片は、全部で３２個（エナメル質表面を露出させたもの１６個、象牙質表面を露出させたもの１６個）作製する。次いで、試験片を、サンプル容器内の蒸留水に浸漬した状態で、３７°Ｃに設定した恒温器内に２４時間放置する。３２個のうち１６個（エナメル質表面を露出させたもの８個、象牙質表面を露出させたもの８個）については、２４時間放置後に試験片を取り出してただちに接着強度を測定し、接着力を調べる。残りの１６個（エナメル質表面を露出させたもの８個、象牙質表面を露出させたもの８個）については、２４時間放置後さらに、４°Ｃの冷水（蒸留水）と６０°Ｃの温水（蒸留水）に交互に各１分間ずつ浸漬する熱サイクルを３０００回行った後に、接着強度を測定して、接着耐久性を調べる。接着強度（引張接着強度）の測定には万能試験機（インストロン社製）を用い、クロスヘッドスピードを２ｍｍ／分に設定して測定する。
【００７４】
（実施例２〜４及び比較例１、２）
Ｂｉｓ４（４０重量部）に代えて、Ｂｉｓ−Ｍ３、Ｂｉｓ−Ｍ４、Ｕ４ＴＨ、ＵＤＭＡ又はＰＥＴＭ（４０重量部）を配合したこと以外は実施例１と同様にして５種の歯科用接着剤組成物を調製し、それぞれの接着力及び接着耐久性を調べた。表１に、各歯科用接着剤組成物の配合比（重量部）及び試験結果を示す。
【００７５】
【表１】
2005179282.tif 000009
【００７６】
表１に示すように、本発明に係る歯科用接着剤組成物（実施例１〜４）は、接着力試験及び接着耐久性試験での接着強度がいずれも高い。このことから、本発明に係る歯科用接着剤組成物は、エナメル質及び象牙質のいずれに対しても、優れた接着力及び接着耐久性を有することが分かる。一方、重合性基を２個しか有しない架橋性重合性単量体（ＵＤＭＡ）を配合した歯科用接着剤組成物（比較例１）及び少なくとも６個の炭素原子が直鎖状又は環状に連続して結合した炭化水素基を有しない架橋性重合性単量体（ＰＥＴＭ）を配合した歯科用接着剤組成物（比較例２）は、硬化物の機械的強度及び耐水性が良くないために、いずれも、接着力試験での接着強度が低く、特に、接着耐久性試験での接着強度が極めて低い。このことから、比較例１、２の歯科用接着剤組成物は、エナメル質及び象牙質のいずれに対しても、接着力及び接着耐久性が良くないことが分かる。
【００７７】
（実施例５〜８）
エタノール（水溶性揮発性有機溶剤（ｆ））を配合した４種の歯科用接着剤組成物を調製し、それぞれの接着力及び接着耐久性を調べた。表２に、各歯科用接着剤組成物の配合比（重量部）及び試験結果を示す。
【００７８】
【表２】
2005179282.tif 000010
【００７９】
表２より、本発明に係る歯科用接着剤組成物にエタノール（水溶性揮発性有機溶剤（ｆ））を配合することにより、エナメル質及び象牙質のいずれに対しても、接着力及び接着耐久性がさらに向上することが分かる。
【００８０】
（実施例９〜１３）
Ｒ９７２（フィラー（ｇ））を配合した５種の歯科用接着剤組成物を調製し、それぞれの接着力及び接着耐久性を調べた。表３に、各歯科用接着剤組成物の配合比（重量部）及び試験結果を示す。
【００８１】
【表３】
2005179282.tif 000011
【００８２】
表３より、本発明に係る歯科用接着剤組成物にＲ９７２（フィラー（ｇ））を配合することにより、エナメル質及び象牙質のいずれに対しても、接着力及び接着耐久性がさらに向上することが分かる。
【００８３】
（実施例１４〜１７及び比較例３、４）
表４に示す６種の歯科用接着剤組成物を調製し、それぞれの接着力及び接着耐久性を調べた。表４に、各歯科用接着剤組成物の配合比（重量部）及び試験結果を示す。
【００８４】
【表４】
2005179282.tif 000012
【００８５】
表４に示すように、実施例１４〜１７の歯科用接着剤組成物は、比較例３、４の歯科用接着剤組成物に比べて、エナメル質及び象牙質のいずれに対しても、接着力及び接着耐久性が良いことが分かる。特に、実施例１４の歯科用接着剤組成物の接着強度と比較例３の歯科用接着剤組成物の接着強度の比較及び実施例１５の歯科用接着剤組成物の接着強度と比較例７の歯科用接着剤組成物の接着強度の比較から、本発明に係る歯科用接着剤組成物が発現する優れた接着力及び接着耐久性に、Ｂｉｓ−Ｍ４、Ｕ４ＴＨ等の、分子内に、少なくとも３個の重合性基と少なくとも６個の炭素原子が直鎖状又は環状に連続して結合した炭化水素基とを有する架橋性重合性単量体（ｅ）が大きく寄与していることが分かる。      
【００８６】
（比較例５〜８）
ＭＤＰ、ＨＥＭＡ、蒸留水及びＢｉｓ４のうちのいずれか一つを配合しなかったこと以外は実施例１と同様にして、４種の歯科用接着剤組成物を調製し、それぞれの接着力及び接着耐久性を調べた。表５に、各歯科用接着剤組成物の配合比（重量部）及び試験結果を示す。
【００８７】
（比較例９）
ＭＤＰ（３重量部）と、４−メタクリロイルオキシエチルトリメリット酸（４−ＭＥＴ）（２４重量部）と、２−ヒドロキシ−１，３−ジメタクリロイルオキシプロパン（ＧＤＭＡ）（２４重量部）と、トリエチレングリコールジメタクリレート（ＴＥＧＤＭＡ）（５重量部）と、ＵＤＭＡ（１０重量部）と、蒸留水（３４重量部）と、ＣＱ（０．５重量部）と、ＴＭＤＰＯ（２重量部）と、アエロジル５０（日本アエロジル社製、商品名）（Ａ５０）（３重量部）とを混合して、歯科用接着剤組成物を調製し、接着力及び接着耐久性を調べた。この歯科用接着剤組成物は、特開２００３−７３２１８号公報（先の背景技術の欄に挙げた特許文献３）の実施例１３に記載の歯科用接着剤組成物である。表５に、試験結果を示す。
【００８８】
【表５】
2005179282.tif 000013
【００８９】
表５に記載の比較例５〜８の歯科用接着剤組成物の接着強度は、実施例１の歯科用接着剤組成物の接着強度（表１参照）に比べて、総じて低い。このことから、本発明における必須成分である（ａ）、（ｂ）、（ｃ）又は（ｅ）のうちのいずれか一つでも欠けた場合には、優れた接着力及び接着耐久性を有する歯科用接着剤組成物を得ることができなくなることが分かる。また、表５に記載の比較例９の歯科用接着剤組成物の接着強度は、実施例１〜１７の歯科用接着剤組成物の接着強度（表１〜表４参照）に比べて低い。比較例９の歯科用接着剤組成物の硬化性（硬化物の機械的強度及び耐水性）が、実施例１〜１７の歯科用接着剤組成物の硬化性に比べて良くないからである。
【産業上の利用可能性】
【００９０】
本発明に係る歯科用接着剤組成物は、エッチング処理やプライミング処理を行わなくても優れた接着力及び接着耐久性を発現するので、１ステップ型の歯科用接着剤組成物として特に有用である。